(57)【要約】【課題】銀を溶解し、銀の溶湯温度が８００〜１０００℃に降下した時に、ゲルマニウムまたはゲルマニウムとインジウムを投入してゲルマニウム含有合金材料を形成することにより、簡単な製造方法でありながら、ゲルマニウムの変質や酸化を防止し、該ゲルマニウムの遠赤外線効果やマイナスイオン効果の向上を図って、血行促進、細胞活性化および肩こり、腰痛、関節痛などの解消に有効な健康増進具とその製造方法の提供を目的とする。【解決手段】銀を９００〜１１００℃で溶解する溶解工程Ｓ１と、銀の溶湯の温度が約８００〜１０００℃に降下した時、所定割合のゲルマニウムまたはゲルマニウムとインジウムを投入する投入工程Ｓ３と、上記各工程により形成されたゲルマニウム含有合金材料を加工する加工工程Ｓ５とを備えた健康増進具の製造方法であることを特徴とする。【選択図】    図１
2005002374.tif 000002
【特許請求の範囲】
【請求項１】
銀を９００〜１１００℃で溶解する溶解工程と、
銀の溶湯の温度が８００〜１０００℃に降下した時、所定割合のゲルマニウムまたはゲルマニウムとインジウムを投入する投入工程と、
上記各工程により形成されたゲルマニウム含有合金材料を加工する加工工程とを備えた
健康増進具の製造方法。
【請求項２】
上記銀、インジウム、ゲルマニウムの配合割合はインジウムが２〜６ｗｔ％前後、ゲルマニウムが３〜１０ｗｔ％前後、残部が銀に設定された
請求項１記載の健康増進具の製造方法。
【請求項３】
上記請求項１または２記載の製造方法により製造されたゲルマニウム含有合金を加工して構成された
健康増進具。
【発明の詳細な説明】
【０００１】
【発明の属する技術分野】
この発明は、ゲルマニウム含有合金材料を用いたネックレスやブレスレット等の健康増進具とその製造方法に関する。
【０００２】
【従来の技術】
一般にゲルマニウムおよびその合金は遠赤外線効果やマイナスイオン効果により、人体に対して血行を促進し、また細胞の活性化（マイナスイオンによる効果）を図り、肩こり、腰痛、関節痛などの解消に効果があることが知られている。
【０００３】
従来、上述例の健康増進具の製造方法としては、身体に装用する装身具などの物品の表面で、装用する際に皮膚に接触する部分の少なくとも一部に、１〜９ｗｔ％のゲルマニウムと、このゲルマニウムに対する重量比が２〜２０ｗｔ％の極微量のインジウムと、残部が銀のゲルマニウム含有合金膜を、スパッタリング（スパッタ蒸着法）により形成する製造方法がある（例えば、特許文献１参照）。
【０００４】
【特許文献１】
特開２００２−６５８７３号公報。
【０００５】
【発明が解決しようとする課題】
この従来方法のようにゲルマニウム含有合金膜をスタッパリングにより形成する場合には、製造が複雑化する問題点があった。一般にスパッタリングは、０．１〜１０Ｐａのアルゴンガスなどの雰囲気中で、陽極と陰極との間に数百ボルトの高圧を印加し、低圧気体放電（グロー放電）を起こしてイオンを陰極に衝突させ、飛散した合金を対象物の表面に蒸着させるものであって、圧力制御、印加電圧の制御、電流密度のコントロールなどが必要となり、製造の簡略化が困難であった。
【０００６】
この発明は、銀を溶解し、銀の溶湯の温度が８００〜１０００℃に降下した時、ゲルマニウムまたはゲルマニウムとインジウムを投入してゲルマニウム含有合金材料を形成することにより、簡単な製造方法でありながら、ゲルマニウムの変質や酸化を防止し、該ゲルマニウムの遠赤外線効果やマイナスイオン効果の向上を図って、血行促進、細胞活性化および肩こり、腰痛、関節痛などの解消に有効な健康増進具とその製造方法の提供を目的とする。
【０００７】
【課題を解決するための手段】
この発明による健康増進具の製造方法は、銀を９００〜１１００℃で溶解する溶解工程と、銀の溶湯の温度が８００〜１０００℃に降下した時、所定割合のゲルマニウムまたはゲルマニウムとインジウムを投入する投入工程と、上記各工程により形成されたゲルマニウム含有合金材料を加工する加工工程とを備えたものである。
【０００８】
上記投入工程で投入されるゲルマニウム、インジウムは約５ｍｍ角程度に微細化したものが混合の均一化を図るうえで望ましい。また上記投入工程ではゲルマニウムのみを投入し、溶湯の温度が１５０〜３００℃に降下した時にインジウムを投入してもよい。
【０００９】
上記構成によれば、上述の溶解工程で、銀を９００〜１１００℃で溶解し、次の投入工程で、上記銀の溶湯の温度が約８００〜１０００℃に降下した時、所定割合のゲルマニウムまたはゲルマニウムとインジウムを投入し、上述の加工工程で、上記各工程により形成されたゲルマニウム含有合金材料を加工して健康増進具が形成される。
【００１０】
このように上記溶湯の温度が約８００〜１０００℃に降下した時（溶湯の温度が５００℃付近まで降温した時点でゲルマニウムを投入すると、ゲルマニウムが変質することが、実験により明らかとなった）、ゲルマニウムを投入するので、ゲルマニウムの変質や酸化が防止され、該ゲルマニウムの遠赤外線効果やマイナスイオン効果の向上を図って、血行促進、細胞活性化および肩こり、腰痛、関節痛などの解消に有効となる。
【００１１】
また所定量のインジウムを用いるので、半導体（ゲルマニウム）をｐ型になすことができると共に、ゲルマニウム含有合金に靭性（ｔｏｕｇｈｎｅｓｓ）が得られ、延性と展性が確保できて、加工性（成形性）が向上し、またインジウムの添加により耐酸化性（抗酸性）や耐蝕性（耐久性）が向上する。
【００１２】
この発明の一実施態様においては、上記銀、インジウム、ゲルマニウムの配合割合はインジウムが２〜６ｗｔ％前後、ゲルマニウムが３〜１０ｗｔ％前後、残部が銀に設定されたものである。
上記構成のｗｔ％は全体を１００重量パーセントとした場合の配合割合である。
【００１３】
インジウムが上記所定量を超過すると、デンドライト系組織が形成されやすくなり、合金が硬く、脆くなりやすい。またインジウムが上記所定量未満の場合には溶湯の流動性促進が阻害される。
【００１４】
ゲルマニウムが上記所定量を超過すると、合金が脆くなり、上記所定量未満の場合には合金の硬度向上に寄与する時効硬化が低下するばかりでなく、ゲルマニウムの遠赤外線効果、マイナスイオン効果が体感できなくなる。
【００１５】
残部を構成する銀の割合は８４〜９５ｗｔ％前後となり、銀が上記所定量を超過すると耐硫化性が低下する（ここに硫化とは、空気中に存在する微量の硫化物と反応して、硫化銀を生成し、銀白色を失って、黒く変色すること）。また銀が上記所定量未満の場合には色調としての銀白色を呈することができない。
【００１６】
したがって、上記所定割合に設定することにより、溶湯の流動性が確保され、合金の加工性が向上し、また黒色変化を防止して銀白色を得ることができると共に、合金の物性向上を図りつつ、ゲルマニウムの所定割合にて良好な遠赤外線効果およびマイナスイオン効果を確保することができる。
【００１７】
この発明の健康増進具は上記製造方法により製造されたゲルマニウム含有合金を加工して構成されたものである。
上記構成の健康増進具は、ペンダント、ネックレス、ブレスレット、アンクレット、指輪、イヤリング、ピアス、ヘアバンド、メガネチェーン、インソール、腕時計または時計バンドなどの装身具の少なくとも一部分に設定してもよい。
【００１８】
上記構成によれば、その製造時にゲルマニウムの変質や酸化が防止されているので、該ゲルマニウムの遠赤外線効果やマイナスイオン効果の向上により、血行促進、細胞活性化、および肩こり、腰痛、関節痛などの解消に有効となる。
【００１９】
【実施例】
この発明の一実施例を以下図面に基づいて詳述する。
図面は健康増進具とその製造方法を示し、図１に示す製造方法の工程図における溶解工程Ｓ１で、まず銀（銀の融点は９６０．５℃）を溶解器に入れて９００〜１１００℃で溶解する。ここで、銀は品質純度９９．９９％の純銀を用いる。
【００２０】
次に銀の溶解を確認し、その溶湯の温度が約８００〜１０００℃の範囲に降下する（第２の工程Ｓ２参照）。
【００２１】
銀の溶湯の温度が約８００〜１０００℃の範囲に降下した時、次の投入工程Ｓ３で０．１２５〜２ｃｍ３、望ましくは５ｍｍ角前後に砕いた品質純度９９．９９９９％の高純度のゲルマニウム（ゲルマニウム粉砕片）またはゲルマニウムとインジウムとの双方を投入する。ここで、銀とインジウムの割合は銀を８４〜９５ｗｔ％、望ましくは９３ｗｔ％前後、インジウムを２〜６ｗｔ％、望ましくは３ｗｔ％前後に設定する。インジウムはその品質純度が９９．９％の高純度のものを用いる。またゲルマニウムの投入割合は３〜１０ｗｔ％、望ましくは５ｗｔ％前後に設定し、溶湯の対流によりゲルマニウムまたはゲルマニウム、インジウムの両者をほぼ均等に混合する。銀の溶湯に投入するゲルマニウムおよびインジウムはそれぞれ微細化したものを用いるので、均一な混合状態が得られる。またゲルマニウムを９００℃前後で溶解し、銀やインジウムと混合させると、ゲルマニウムの性能の損失が減少できることが実験により明らかとなった。この混合はＮ２ガスを一切用いない大気圧条件下にて実行されるので、複雑な設備も不要となる。なお、インジウムもゲルマニウムと同様に０．１２５〜２ｃｍ３、望ましくは５ｍｍ角前後に微細化したものを用いる。
【００２２】
上述の溶湯の対流により銀に対してゲルマニウムおよびインジウムが充分に混合したことを確認した後に、溶湯の冷却固化によりゲルマニウム含有合金のインゴット（ゲルマニウム含有合金材料）が形成される（第４の工程Ｓ４参照）。なお、合金の溶湯は製造すべきそれぞれの製品型へ流し込むとよい。
【００２３】
この場合、ゲルマニウムは比較的インゴットの表面に露呈することなくインゴットの内部に存在する形態となる。
【００２４】
次に加工工程Ｓ５で、上述のインゴット（ゲルマニウム含有合金材料）を各種の加工装置または／および加工工具を用いて健康増進具に加工する。
図２は上述の加工工程Ｓ５で加工された健康増進具の一例としてのネックレス１１を示し、このネックレス１１は貫通孔を有する複数のショートボール１２と、貫通孔を有する複数のロングボール１３とを可撓線状体にて交互に連結すると共に、留具としてのフック部材１４により、両端金具１５，１６間を着脱自在に構成したものである。
【００２５】
このネックレス１１において上述のショートボール１２およびロングボール１３には上記ゲルマニウム含有合金材料が用いられるが、ネックレス１１のデザインは図示のものに限定されるものではない。また健康増進具としてはネックレス１１の他にペンダント、ブレスレット、アンクレット、指輪、イヤリング、ピアス、ヘアバンド、メガネチェーン、インソール、腕時計または時計バンドなどの装身具の少なくとも一部分に設定してもよく、皮膚表面を転動させる専用ローラと成してもよく、さらには、貼りつけ用の粒と成してもよい。
【００２６】
このように上記実施例の健康増進具の製造方法は、銀を９００〜１１００℃で溶解する溶解工程Ｓ１と、銀の溶湯の温度が約８００〜１０００℃に降下した時（第２の工程Ｓ２参照）、所定割合のゲルマニウムまたはゲルマニウムとインジウムを投入する投入工程Ｓ３と、上記各工程Ｓ１〜Ｓ３により形成されたゲルマニウム含有合金材料（第４の工程Ｓ４参照）を加工する加工工程Ｓ５とを備えたものである。
【００２７】
この構成によれば、上述の溶解工程Ｓ１で、銀を９００〜１１００℃で溶解し、次の投入工程Ｓ３で、銀の溶湯の温度が約８００〜１０００℃に降下した時、所定割合のゲルマニウム（望ましくは小さい塊に粉砕されたもの）またはゲルマニウムとインジウムを投入し、上述の加工工程Ｓ５で、上記各工程により形成されたゲルマニウム含有合金材料を加工して健康増進具（ネックレス１１参照）が形成される。
【００２８】
このように上記溶湯の温度が約８００〜１０００℃に降下した時、所定大に砕いたゲルマニウムまたはゲルマニウムとインジウムを投入するので、ゲルマニウムの変質や酸化が防止される。このことは実験的により明らかとなった。このようにしてゲルマニウムの変質や酸化が防止されるので、該ゲルマニウムの遠赤外線効果やマイナスイオン効果の向上を図って、血行促進、細胞活性化および肩こり、腰痛、関節痛などの解消に有効となる。
【００２９】
また所定量のインジウムを用いるので、半導体（ゲルマニウム）をｐ型になすことができると共に、ゲルマニウム含有合金に靭性（ｔｏｕｇｈｎｅｓｓ）が得られ、延性と展性が確保できて、加工性（成形性）が向上し、またインジウムの添加により耐酸化性（抗酸性）や耐蝕性（耐久性）が向上する。
【００３０】
しかも、上記銀、インジウム、ゲルマニウムの配合割合はインジウムが２〜６ｗｔ％前後（望ましくは２ｗｔ％前後）、ゲルマニウムが３〜１０ｗｔ％前後（望ましくは５ｗｔ％前後）、残部（つまり８４〜９５ｗｔ％前後、望ましくは９３ｗｔ％前後）が銀に設定されたものである。
【００３１】
インジウムが上記所定量を超過すると、デンドライト系組織が形成されやすくなり、合金が硬く、脆くなりやすい。またインジウムが上記所定量未満の場合には溶湯の流動性促進が阻害され、さらに充分な耐酸化性、耐蝕性が得られなくなる。
【００３２】
ゲルマニウムが上記所定量を超過すると、合金が脆くなり、上記所定量未満の場合には合金の硬度向上に寄与する時効硬化が低下するばかりでなく、ゲルマニウムの遠赤外線効果、マイナスイオン効果が体感できなくなる。
【００３３】
残部を構成する銀の割合は８４〜９５ｗｔ％前後（望ましくは９３ｗｔ％前後）となり、銀が上記所定量を超過すると耐硫化性が低下する（ここに硫化とは、空気中に存在する微量の硫化物と反応して、硫化銀を生成し、銀白色を失って、黒く変色すること）。また銀が上記所定量未満の場合には色調としての銀白色を呈することができない。
【００３４】
したがって、上記所定割合に設定することにより、溶湯の流動性が確保され、合金の加工性が向上し、また黒色変化を防止して銀白色を得ることができると共に、合金の物性向上を図りつつ、ゲルマニウムの所定割合にて良好な遠赤外線効果およびマイナスイオン効果を確保することができる。
【００３５】
また上記実施例の健康増進具は上記製造方法により製造されたゲルマニウム含有合金を加工して構成されたものであるから、その製造時にゲルマニウムの変質や酸化が防止され、この結果、該ゲルマニウムの遠赤外線効果やマイナスイオン効果の向上により、血行促進、細胞活性化、および肩こり、腰痛、関節痛などの解消に有効となる。
なお、必要に応じて所定少割合の白金（プラチナ）を混合するように成してもよいことは勿論である。
【００３６】
【発明の効果】
この発明によれば、銀を溶解し、銀の溶湯温度が８００〜１０００℃に降下した時、ゲルマニウムまたはゲルマニウムとインジウムを投入してゲルマニウム含有合金材料を形成することにより、簡単な製造方法でありながら、ゲルマニウムの変質や酸化を防止し、該ゲルマニウムの遠赤外線効果やマイナスイオン効果の向上を図って、血行促進、細胞活性化および肩こり、腰痛、関節痛などの解消に有効な効果がある。
【図面の簡単な説明】
【図１】本発明の健康増進具の製造方法を示す工程図。
【図２】健康増進具の一例を示す説明図。
【符号の説明】
Ｓ１…溶解工程
Ｓ３…投入工程
Ｓ５…加工工程
１１…ネックレス（健康増進具）
【図１】
2005002374.tif 000003
【図２】
2005002374.tif 000004